(57)【特許請求の範囲】
【請求項１】
上層と下層とからなる歩行路用舗装材であって、前記上層がゴムチップ（Ａ１）と、ゴムチップ（Ａ1）を結合する合成樹脂（Ａ２）とから成り、前記下層が繊維強化プラスチックの破砕物（Ｂ１）と熱硬化性樹脂（Ｂ２）との硬化物とから成ることを特徴とする歩行路用舗装材。
【請求項２】
前記上層と下層とがそれぞれ空隙を有し、上層と下層の空隙の合計体積が歩行路用舗装材の全体体積の５〜４０％である請求項１記載の歩行路用舗装材。
【請求項３】
前記下層が、繊維強化プラスチックの破砕物（Ｂ１）８０〜９５重量％と熱硬化性樹脂（Ｂ２）５〜２０重量％との硬化物からなる請求項１記載の歩行路用舗装材。
【請求項４】
前記上層が、さらに、硬質の粒状物（Ａ３）を含む請求項１記載の歩行路用舗装材。
【請求項５】
前記繊維強化プラスチックの破砕物（Ｂ１）が、廃棄された繊維強化プラスチックの破砕物である請求項１に記載の歩行路用舗装材。
【請求項６】
前記合成樹脂（Ａ２）が、硬化性ウレタン樹脂である請求項１記載の歩行路用舗装材。
【請求項７】
前記熱硬化性樹脂（Ｂ２）が、不飽和ポリエステル樹脂である請求項１に記載の歩行路用舗装材。
【請求項８】
上層と下層の厚さの比が、上層：下層＝５〜５０：５０〜９５である請求項１に記載の歩行路用舗装材。
【請求項９】
上層を形成するゴムチップ（Ａ１）と、ゴムチップ（Ａ１）を結合する合成樹脂（Ａ２）との混合物を金型内へ投入する第１工程と、下層を形成する繊維強化プラスチックの破砕物（Ｂ１）と熱硬化性樹脂（Ｂ２）との混合物を金型内へ投入する第２工程と、金型を加熱下に加圧して金型内の前記混合物を一体成形する第３工程とからなることを特徴とする歩行路用舗装材の製造方法。
【請求項１０】
舗装すべき基盤上へ下層を形成する繊維強化プラスチックの破砕物（Ｂ１）と熱硬化性樹脂（Ｂ２）との混合物を敷設する第１工程と、その上に上層を形成するゴムチップ（Ａ１）と、ゴムチップ（Ａ１）を結合する合成樹脂（Ａ２）との混合物を敷設する第２工程と、前記混合物を一体として硬化せしめる第３工程とからなることを特徴とする歩行路用舗装材の製造方法。
【発明の詳細な説明】
【０００１】
【発明の属する技術分野】
本発明は、強度、軽量性、及び透水性に優れた歩行路用舗装材及びその製造方法に関する。
【０００２】
【従来の技術】
従来の歩行路用舗装材としては、（１）ゴムチップをウレタン樹脂バインダーで結合した上層と砂利をバイダーで結合した下層との二層からなるもの（実開平６−４１０５号公報）、（２）ゴムチップのみをバイダーで結合した上層、ゴムチップ、砂利の混合物をバインダーで結合した中間層及びゴムチップをバインダーで結合した下層とからなる三層のもの（特開２０００−２０４５０８号公報）、（３）砂利とゴムチップとの混合物をウレタン樹脂バインダーで結合したもの（特開２００１−２７０７７２号公報）、（４）ゴムチップと人造大理石の破砕物との混合物をバインダーで結合したもの（特開平１１−１１７２１９号公報）などが知られている。しかし、これらは、弾性に優れるものの、強度、軽量性、透水性のいずれかが不十分で満足できる歩行路用舗装材ではなかった。
【０００３】
【発明が解決しようとする課題】
本発明の目的は、強度及び軽量性に優れる歩行路用舗装材を提供することにある。
本発明の他の目的は、強度、軽量性、透水性及び歩行性に優れる歩行路用舗装材を提供することにある。
本発明の他の目的は、廃棄ＦＲＰ成形物を再利用する強度、軽量性、透水性及び歩行性に優れる歩行路用舗装材を提供することにある。
【０００４】
【課題を解決するための手段】
即ち、本発明は、上層と下層とからなる歩行路用舗装材であって、上層がゴムチップ（Ａ１）と、ゴムチップ（Ａ１）を結合する合成樹脂（Ａ２）とからなり、前記下層が繊維強化プラスチック（Ｂ）からなることを特徴とする歩行路用舗装材を提供する。
更に、本発明は、上層を形成するゴムチップ（Ａ１）と、ゴムチップ（Ａ１）を結合する合成樹脂（Ａ２）との混合物を金型内へ投入する第１工程と、下層を形成する繊維強化プラスチックの破砕物（Ｂ１）と熱硬化性樹脂（Ｂ２）との混合物を金型内へ投入する第２工程と、金型を加熱下に加圧して金型内の前記混合物を一体成形する第３工程とからなることを特徴とする歩行路用舗装材の製造方法を提供する。
更に、本発明は、舗装すべき基盤上へ下層を形成する繊維強化プラスチックの破砕物（Ｂ１）と熱硬化性樹脂（Ｂ２）との混合物を敷設する第１工程と、その上に上層を形成するゴムチップ（Ａ１）と、該ゴムチップ（Ａ１）を結合する合成樹脂（Ａ２）との混合物を敷設する第２工程と、前記混合物を一体として硬化せしめる第３工程とからなることを特徴とする歩行路用舗装材の製造方法を提供する。
【０００５】
【発明の実施の形態】
上層で使用するゴムチップ(A１)は、例えば、天然ゴム、ポリイソプレンゴム、スチレンゴム、ブタジエンゴム、クロロプレンゴム、ブチルゴム、ニトリルゴム、エチレン・プロピレンゴム、エチレンプロピレンジエンゴム（ＥＰＤＭ）、クロロスルホン化ポリエチレン、ウレタンゴム、アクリルゴム、多硫化ゴム等の成分からなるゴム材を切り刻んだチップ状のものであり、好ましくはこれらの成分からなる廃棄されたゴム、使用済みタイヤ、チューブなどのゴム製品の粉砕物である。
ゴムチップ（Ａ１）の形状は、ゴム製品を公知慣用の機械で破砕製造されるものであり、好ましくはファイバー状のものや、粒状物で、平均粒径が好ましくは０．５〜２０ｍｍ、より好ましくは１〜10ｍｍの範囲のものであり、それらを単独で、または混合して使用するものである。
【０００６】
上層で使用する合成樹脂（Ａ２）は、ゴムチップ（Ａ１）を結合できる合成樹脂であればよい。合成樹脂としては、例えばポリウレタン樹脂、エポキシ樹脂、ビニルエステル樹脂、不飽和ポリエステル樹脂等が挙げられる。好ましくはポリウレタン樹脂である。ここで使用されるポリウレタン樹脂は、好ましくは常温液状のものであり、公知のポリオール類と有機イソシアネート化合物とを好ましくはＮＣＯ／ＯＨ当量比1.5以上、より好ましくは1.5〜2.0の比率で反応させた末端ＮＣＯ基含有ウレタンプレポリマーであり、この単独あるいはこれら混合物よりなる一液形のもの、または該ウレタンプレポリマーとポリオールとを混合してなる二液形のものである。前記有機イソシアネート化合物は、例えば、２，４−トリレンジイソシアネ−ト（ＴＤＩと略す）、６５／３５−ＴＤＩ、８０／２０−ＴＤＩ、４，４´−ジフェニルメタンジイソシアネ−ト（ＭＤＩと略す）、ジアニシジンジイソシアネ−ト、トリレンジイソシアネ−ト、メタキシリレンジイソシアネート、ヘキサメチレンジイソシアネート、フェニレンジイソシアネート、１，５−ナフタレンジイソシアネート、ポリメチレンポリフェニルポリイソシアネート、水添化ＭＤＩ、水添化ＴＤＩなどの如き芳香族ジイソシアネート類、脂環族ジイソシアネート類の中より選ばれた化合物の単独あるいはこれらの混合物である。
上層は、ゴムチップ（Ａ１）と前記合成樹脂（Ａ２）とから構成されるが、さらに、滑り止め防止、弾性の調整を目的として硬質の粒状物（Ａ３）を混合するのが好ましい。
【０００７】
硬質の粒状物（Ａ３）としては、例えば、熱硬化性樹脂成形物の破砕物、熱硬化性樹脂の繊維強化プラスチックの破砕物、無機物（砂、石、鉱石等骨材、炭酸カルシウム等充填剤）が挙げられる。熱硬化性樹脂成形物の破砕物に使用される熱硬化性樹脂としては、例えば、不飽和ポリエステル樹脂、ビニルエステル樹脂、フェノール樹脂、メラミン樹脂、エポキシ樹脂、アクリル樹脂等が挙げられる。好ましくは繊維強化プラスチックの破砕物である。ここでいう繊維強化プラスチックとは、成形物であり、好ましくは、不飽和ポリエステル樹脂、ビニルエステル樹脂、架橋型アクリル樹脂（アクリルシラップ）等のラジカル硬化性不飽和樹脂にガラス繊維強化材を混合し、硬化した成形物（以下ＦＲＰ成形物）である。特に好ましくは不飽和ポリエステル樹脂ガラス繊維強化成形物である。前記硬質の粒状物(Ａ３)としては、上記ＦＲＰ成形物の廃棄物の破砕物が好ましいが、その回収物だけでなく、成形時の失敗廃棄物をも含むものである。
【０００８】
ゴムチップ（Ａ１）と硬質の粒状物(Ａ３)との混合比率は、好ましくは(Ａ１)：(Ａ３)＝５０〜１００：０〜５０（重量比）であるが、より好ましくは(Ａ１)：(Ａ３)＝７０〜９５：５〜３０（重量比）である。上層中に硬質の粒状物(Ａ３)を含有することにより、ゴムとプラスチックの中間的な木質に似た硬さ、感触を有し、耐擦過性、耐すべり抵抗性の特性が良好となるので好ましい。尚、硬質の粒状物（Ａ３）とゴムチップ（Ａ１）との比率を上記範囲にすると、本発明の歩行路用舗装材の上層が、適度な弾性を有することから、該舗装材を使用した舗装が歩行感に優れるので好ましい。また、上層に用いる硬質の粒状物(Ａ３)の形状は、下層用に用いるものに比べて、好ましくはより小さ目の粒状物で、平均粒径０．０５〜１０ｍｍ、繊維状、ひじき状又は板状なら１〜１０ｍｍのものである。上層形成には、このゴムチップ(Ａ１)と繊維強化プラスチックの破砕物からなる硬質の粒状物(Ａ３)を前記比で混合したものに、好ましくは合成樹脂（Ａ２）として硬化性ウレタン樹脂をバインダーとして上層中に好ましくは５〜３０重量％、より好ましくは７〜２５重量％使用する。硬化性ウレタン樹脂の使用量が上記範囲であれば硬化性が良好で、弾性に冨み、発泡しがたく、透水性に優れる。
【０００９】
下層に使用する繊維強化プラスチック(Ｂ)は、好ましくは繊維強化材と前記の熱硬化性樹脂との混合物をプレス成形した熱硬化性樹脂繊維強化成形物である。例えば、シートモールディングコンパウンド（ＳＭＣ）やバルクモールディングコンパウンド（ＢＭＣ）などの成形材料から得られる成形物である。さらに、好ましくはラジカル硬化性不飽和樹脂ガラス繊維強化成形物、特に好ましくは、ガラス繊維強化材とビニルエステル樹脂、不飽和ポリエステル樹脂等のラジカル硬化性不飽和樹脂から得られる成形物である。
【００１０】
前記の熱硬化性樹脂成形物の破砕物あるいは繊維強化プラスチックの破砕物は、いかなる破砕方法で破砕されたものでもかまわないが、通常使用されている破砕機で破砕された安価な破砕片を用いるのが好ましい。その際、ガラス繊維等の複合物を分別する必要はない。該破砕物は、粉状、繊維状、ひじき状、板状、粒状の単体あるいは混合物のいずれでもよい。粒状物の平均粒径は、０．０５〜２０mm、好ましくは０．０５〜１５mm、糸状又はひじき状の長さは１〜２０mm、好ましくは１〜１５mm、板状の直径は、１〜２０mm、厚さは０．５〜１０ｍｍ、好ましくは１〜１５mm、厚さは０．５〜７ｍｍである。ゴムチップと混合する上層用の破砕物は、粉状、糸状、ファイバー状、板状、粒状の単体あるいは混合物のいずれでもよいが、下層用の破砕物では好ましくは平均粒径１〜１５ｍｍの粒状物が主体であることが望ましい。
そしてその破砕物サイズ分布域は、最小０．０５〜最大２０mmの範囲内であればどのような分布をしていても構わない。最小側（０．０５〜１mm）が全体の２０％以上であれば、目の細かい外観となり、２０％未満であってもやや目の粗い外観となるが、舗装材としては何ら問題ない。破砕方法としては、たとえば目開き４〜２０mmのスクリーンを備えた破砕機を用いる方法が好ましい。２mm未満のスクリーンを用いる方法は、破砕の効率が悪いので好ましくない。
【００１１】
前記熱硬化性樹脂成形物としては、例えばプリント基板（エポキシ樹脂）、電気・電子機器部品（フェノール樹脂）、化粧板（メラミン樹脂）、人工大理石（不飽和ポリエステル樹脂、ビニルエステル樹脂）成形物等が挙げられる。
【００１２】
前記の繊維強化プラスチックの成形物（ＦＲＰ成形物）としては、例えば、浴槽、浴室パネル、防水パン、洗面化粧台、洗面ボール、台所カウンター、浄化槽等の住宅用部材、パイプ、水槽、等の工業用部材、各種電気部品、船舶、小型ボート、自動車部材、ヘルメット、マネキン、椅子等が挙げられる。
【００１３】
前記ＦＲＰ成形物中の繊維強化材は、無機繊維であり、例えば、ガラス繊維、金属繊維、セラミック繊維等であり、その平均繊維長は、好ましくは１０mm以下のもので、より好ましくは０．１mm〜５mmである。特に好ましいのはガラス繊維である。また、繊維の形態は、平織り、朱子織り、不織布、マット、ガラスロービング等何れでも良い。
【００１４】
前記下層は、繊維強化プラスチック（Ｂ）で、好ましくは熱硬化性樹脂繊維強化プラスチックの破砕物(Ｂ１)がバインダーである常温で液状の熱硬化性樹脂（Ｂ２）によって結合されているものである。該破砕物(Ｂ１)の使用量は、熱硬化性樹脂（Ｂ２）を除く成分中で５０〜１００容量％が好ましい。又、バインダーである熱硬化性樹脂（Ｂ２）の使用量は、下層中好ましくは５〜２０重量％、より好ましくは７〜１６重量％であり、繊維強化プラスチックの破砕物（Ｂ１）は８０〜９５重量％で、より好ましくは９３〜８４重量％である。
【００１５】
本発明の歩行路用舗装材は、上層及び下層に空隙を有するものが好ましい。その空隙の合計体積を歩行路用舗装材の全体体積で割った値を１００倍したものを「空隙率」とした。歩行路用舗装材全体の空隙率は、好ましくは５〜４０％、より好ましくは１０〜３０％である。該下層の空隙率は、好ましくは５〜４０％である。上層の空隙率は、好ましくは1〜１０％である。上記熱硬化性樹脂（Ｂ２）の使用量が上記範囲であると、適度に空隙率を保ち、軽量性に優れ、また、満足できる歩行路用舗装材を得ることができる。
歩行路用舗装材の空隙率は、次の（式１）で計算されるものである。
（式１）空隙率＝「Ｘ−Ｙ／Ｘ」×１００
（Ｘ）：本発明の歩行路用舗装材の体積（縦×横×高さから計算する）、
（Ｙ）：本発明の歩行路用舗装材を水の満たされた容器に浸漬した際、その容器からあふれ出た水の量、
Ｘ−Ｙ：全体の空隙の体積合計
【００１６】
ここで使用する熱硬化性樹脂繊維強化プラスチックの破砕物(Ｂ１)は、上述の空隙率を保持するために上層に使用するものより粒子サイズの大きいものが好ましい。粒子サイズの大きなものを使用すると空隙が多くなるため軽量性と透水性などの点で有利となる。その粒子サイズは上層に使用するものより０．５〜３mm程度大きいものが好ましい。
【００１７】
熱硬化性樹脂（Ｂ２）は、例えば、不飽和ポリエステル樹脂、ウレタン樹脂、フェノール樹脂、メラミン樹脂、エポキシ樹脂等であり、好ましくは不飽和ポリエステル樹脂である。不飽和ポリエステル樹脂は、通常不飽和ポリエステルのスチレンモノマー溶液である。これにラジカル重合開始剤、必要に応じ更に硬化促進剤を含有し常温乃至加熱下で硬化する。
【００１８】
本発明の歩行路用舗装材の上層と下層との厚さの比は、好ましくは上層：下層＝５〜５０：５０〜９５である。上層と下層の厚さ比は、歩行感、走行感、耐久性及び経済性を考慮して適宜決定される。
【００１９】
本発明の歩行路用舗装材は、上層と下層が一体成形物となっているブロック状若しくはプレート状であり、その大きさは、好ましくは縦１００ｍｍ〜１０００ｍｍ、横１００ｍｍ〜１０００ｍｍで、厚み５〜１００ｍｍ、より好ましくは１０〜６０ｍｍである。厚さ３０ｍｍ以下のものは接着剤を用いて基盤に貼りつけ、厚さ４０ｍｍ以上のものは基盤上に砂層を設けて置き敷きする施工法を採用するのが好ましい。
【００２０】
下層は、繊維強化プラスチック(Ｂ)を主体とするが、繊維強化プラスチックの破砕物(Ｂ１)を使用する際には、本発明の目的を害さない範囲で、石、鉱物質の無機物の粒状物も併用できるが、循環型のリサイクルを目標とするには、本発明の歩行路用舗装材がリサイクルの終末としてセメント産業、鉄鋼産業の原燃材として使用可能となるようにプラスチック類、木質チップ類、藁類などの可燃性有機物を併用するのが好ましい。かかる混合の際には、好ましくは、ニイダー、ミキサー等の混合装置で機械的に混合される。
【００２１】
本発明の歩行路用舗装材は、主に屋外の歩行路で使用され、例えば、歩道、遊歩道、ジョギングコース、駐車場、住宅周り外溝、公園内外の歩道、バルコニータイル等に好適である。
【００２２】
本発明の歩行路用舗装材の製造方法は、上層を形成するゴムチップ（Ａ１）と、ゴムチップ（Ａ１）を結合する合成樹脂（Ａ２）との混合物を金型内へ投入する第１工程と、下層を形成する繊維強化プラスチックの破砕物（Ｂ１）と熱硬化性樹脂（Ｂ２）との混合物を金型内へ投入する第２工程と、金型を加熱下に加圧して金型内の前記混合物を一体成形する第３工程とからなる。その金型は、ブロック形状若しくはプレート形状を型取ったプレス形成用金型であり、金型の表面温度は常温〜２００℃、好ましくは１００〜２００℃である。上層及び下層の原料となる混合物を金型へ投入する順序は金型の設計により決定される。上層の原料となる混合物を先に金型内に投入し、次いで下層の原料となる混合物を金型内へ投入しても良いし、その逆の順序でも良い。例えば、ゴムチップ（Ａ１）と繊維強化プラスチックの破砕物（Ｂ１）とを常温で液状の合成樹脂（Ａ２）との混合物を上層の材料として金型内に投入し、次いで、繊維強化プラスチックの破砕物（Ｂ１）と常温で液状の熱硬化性樹脂（Ｂ２）との混合物を下層の材料として金型内に投入し、次いで、金型を加熱下に加圧する熱プレス成形法により、金型内の前記混合物材料をブロック状またはプレート状に一体成形する。
【００２３】
また、本発明のもう一つの歩行路用舗装材の製造方法は、堅固に調整された舗装すべき基盤（例えば、コンクリート、アスファルト）上へ下層を形成する繊維強化プラスチックの破砕物（Ｂ１）と熱硬化性樹脂（Ｂ２）との混合物を敷設する第１工程と、その上に上層を形成するゴムチップ（Ａ１）と、該ゴムチップ（Ａ１）を結合する合成樹脂（Ａ２）との混合物を敷設する第２工程と、前記混合物を一体として硬化せしめる第３工程とからなる。このように、施工現場で直接下層を形成する混合物及び上層を形成する混合物を一定の厚みで順次敷き均して一般的な展圧ローラーで展圧舗装施工することによってシームレスな表面を持つ歩行路用舗装材を製造することができる。
【００２４】
本発明の歩行路用舗装材は、着色加工することもできる。例えば、上層用及び下層用の混合物に顔料粉、或いは液状またはペースト状の顔料を加えて着色してもよい。この際、顔料の代用物として、顔料の製造工程もしくは顔料を使った他の製品の製造工程から排出されるロスや廃材を用いても構わない。できあがった舗装材に塗装したり、フィルムを貼り付けても良い。
【００２５】
本発明で使用するゴムチップ（Ａ１）と繊維強化プラスチックの破砕物（Ｂ１）、また混合可能な石、鉱物質の無機物、プラスチック類、木質チップ類、藁類などの乾燥した粒状物は、それらを表面処理剤で処理してもよいし、粒状物が湿気を含むものでも良い。かかる表面処理剤としては、バインダーとの濡れ性を向上させて、より強固に接着固化させることを目的にする界面活性剤、例えばシランカップリング剤を使用できる更に、本発明の効果を損なわない範囲で可塑剤、プロセスオイル、安定剤、紫外線吸収剤等他の添加剤を併用できる。
【００２６】
本発明の歩行路用舗装材は、石材切断用の切断機を用いることなく、木材切断用の一般的鋸で激しい埃も発生せずに容易に、例えばポータブルの木工用電気回転鋸を使用してその成形物を加工、切断できるという大きな特徴も有している。
【００２７】
【実施例】
以下、本発明を実施例により詳しく説明するが、本発明はこれに限定されるものではない。文中の「部」、「％」は、断りのない限り重量基準である。
【００２８】
（実施例１）
エチレンプロピレンジエンゴム（ＥＰＤＭ）の廃ゴムから得られた平均粒径１〜３ｍｍの白色ゴムチップ３５０部、ベージュ色の不飽和ポリエステル樹脂製ＦＲＰバスユニット成形品を粉砕して得られた破砕物で４ｍｍの篩通過品２００部に、分子内にＮＣＯ基を含有する一液形ウレタンプレポリマー（「パンデックスＴＰ−１７３７」、大日本インキ化学工業（株）製)１００部及び弁柄粉３部をモルタル混合用簡易混合機を用いて室温下で約５分間均一になるまで混合して、ブロック状舗装材の上層用混合物を調製した。
【００２９】
次いで、前述と同様な別の混合機にキッチンカウンター（人造大理石調ＢＭＣ）成形品を破砕して得られた破砕物で１２ｍｍの篩通過品１３５０部を投入し、攪拌を行いながら不飽和ポリエステル樹脂（「ポリライトＭＰＳ１８０」、大日本インキ化学工業（株）製）１５０部、硬化促進剤剤（「パーブチルＺ」、日本油脂（株）製)４．５部を順次加えて室温下で約５分間均一になるまで混合して下層用混合物を調製した。
別に離型剤処理をした縦１５ｃｍ×横２２ｃｍ×深さ４ｃｍで容積１３２０ccの金型に上記の下層用混合物１，２１４部を入れ平滑になるように金鏝などを使用して軽く展圧した後、その上に上記の上層用混合物２６４部入れ平滑にし金型を閉じた。下板が１７０℃、上板が１５０℃にセットした成形用プレスに下層用混合物が下になるように金型をセットして、７kgf/cm2の圧力で１５分間保持した後、開圧して縦１５ｃｍ×横２２ｃｍ×厚さ４ｃｍの上層に弾性のある歩行路用舗装材を得た。
【００３０】
この歩行路用舗装材の厚さ構成は、上層が平均８ｍｍ、下層が平均３２ｍｍであった。このようにして得られた歩行路用舗装材の物性は下記の通りであり、歩道用ブロックとして使用できるものであった。
0003722093.tif 000002
【００３１】
（実施例２）
前述の混合機を用いて、ＦＲＰ製洗面化粧台（人造大理石調ＢＭＣ）を粉砕して得られた破砕物で１２ｍｍの篩通過品１２００部とベージュ色のＦＲＰバスユニット成形品を粉砕して得られた破砕物で４ｍｍの篩通過品５００部の混合物に、既に６％ナフテン酸コバルトを０．２％添加した不飽和ポリエステル樹脂（「ポリライトＰＭ４００」、大日本インキ化学工業（株）製）３００部、硬化促進剤（「パーメックＮ」、日本油脂（株）製)４．５部を順次加え、前述の混合機を用いて、約５分間均一に混合して下層用混合物を調製した。この混合物を鉄製展圧ローラーにより厚さ２０ｍｍになるように堅固なアスファルトコンクリートの上に敷設した。この舗装体は、室温で約５時間後に完全硬化した。
【００３２】
次いで、廃タイヤを粉砕して得られた平均粒径１〜３ｍｍのゴムチップ１０００部とウレタン樹脂（「パンデックスＴＰ−１２２１」、大日本インキ化学工業（株）製)２３０部とを前述と同様に混合して得られた混合物を上記の下層の上に鉄製展圧ローラーを用いて厚さ２０ｍｍになるよう敷設した。この上層は室温で約１５時間後に完全硬化し、歩行路用舗装材を得た。
この歩行路用舗装材は、比重０．９８で透水性を有し、下層は剛性且つ堅固であり、上層は弾性を有し、ゴルフシューズ、陸上競技用スパイクシューズを着用した歩行及び走行にも耐える層であった。
【００３３】
【発明の効果】
本発明の歩行路用舗装材は、強度、軽量性、耐久性及び透水性に優れ、また、廃ゴムや廃ＦＲＰなどの有効利用が可能なものである。
本発明によれば、埋め立て処分が主体であった廃ゴムや熱硬化性樹脂廃棄物を、歩行路用舗装材に利用することができる。更には石材用カッターを用いることなく、木工用鋸で切断でき、異形道路にブロック舗装をする場合にも、異形床または道路端部に合わせて容易に切断できることから施工が容易で施工時間の短縮化の効果をもたらすこともできる。さらに、本発明の歩行路用舗装材は、使用後において、セメント原燃材としてそのまま焼却有効利用でき、循環型社会に対応することができる。